初版LCOと略されます。高速動作可能には不向きです。炭素と活物質界面で生成する正極SEIが分散剤やバインダーの影響を受けにくく、放電過程でのリチウムイオンの脱溶媒和で、溶媒を選ばず、スラリーを作りやすいです。表面誘電率が低いのでアンダーコートは不要です。コバルト酸リチウム1)2)クエン酸錯体3)法で合成する方法もあります。リチウムイオン二次電池4)の正極活物質として使われます5)。コバルト酸リチウム6)7)Li+e<->LiCoO2(トポタクティック反応)8)電池容量密度9)=137ミリアンペアアワー毎グラム(0.5電子)岩塩型10)なかたには、2000年に、それまでの研究をクエン酸錯体浸漬法によるLiCoO2,LiNiO2,LiMn2O4薄層電極の作成というテーマで卒業論文としてまとめ、山形大学を卒業した11)。著作権が明示されない部分について付けられたものです。